(57)【特許請求の範囲】
【請求項１】
表と裏の外面層および中間層からなり、外面層の主体は単繊維繊度４デニール以下、総繊度３０〜８０デニールのマルチフィラメント糸で形成され、中間層の主体は単繊維繊度２〜３０デニール、総繊度１５〜３０デニールのフィラメント糸で形成され、かつ外面層がフラット構造およびメッシュ構造の少なくともいずれか一方の構造から形成された多層構造のダブルラッセル編地からなることを特徴とする裏地。
【請求項２】
厚さが１．５ｍｍ以上であり、かつ、目付が２５０ｇ／ｍ2以下であることを特徴とする請求項１に記載の裏地。
【請求項３】
保温指数０．８ｃｌｏ以上であることを特徴とする請求項１または請求項２に記載の裏地。
【請求項４】
外面層を構成するマルチフィラメント糸が細化可能型複合フィラメントに細化処理をして得たマルチフィラメントであることを特徴とする請求項１〜３のいずれかに記載の裏地。
【請求項５】
外面層を構成するマルチフィラメント糸が異収縮混繊マルチフィラメント糸であることを特徴とする請求項１〜３のいずれかに記載の裏地。
【発明の詳細な説明】
【０００１】
【発明の属する技術分野】
本発明は、裏地に関する。さらに詳しくは、軽量性があり、かつ、保温性に優れた裏地に関するものである。したがって、スポーツウェアーや防寒ブルゾンなど、保温性を必要とする衣料の裏地に好適に使用することができる。
【０００２】
【従来の技術】
従来、保温性を必要とする衣料の裏地としては、表地と裏地の間にわたを入れたものや、起毛された編地などが主に使われている。
【０００３】
保温性を上げるためには、布帛を厚くし、布帛内の空気層を大きくすることが必要である。そのため、表地と裏地の間に入れるわたの量や、起毛するための布帛の編地の使用糸量を増やすことで必要な保温性を得ている。
【０００４】
【発明が解決しようとする課題】
しかし、布帛の厚さを大きくすると、それにともない目付が大きくなり、軽量感が損なわれる。
【０００５】
そこで、本発明は、保温性が優れかつ軽量の裏地を提供することを目的とする。
【０００６】
【課題を解決するための手段】
上記目的を達成するため、本発明の多層構造裏地は次の構成を有する。
【０００７】
すなわち、表と裏の外面層および中間層からなり、外面層の主体は単繊維繊度４デニール以下、総繊度３０〜８０デニールのマルチフィラメント糸で形成され、中間層の主体は単繊維繊度２〜３０デニール、総繊度１５〜３０デニールのフィラメント糸で形成され、かつ外面層がフラット構造およびメッシュ構造の少なくともいずれか一方の構造から形成された多層構造のダブルラッセル編地からなることを特徴とする裏地である。
【０００８】
【発明の実施の形態】
以下、本発明の裏地を詳細に説明する。
【０００９】
本発明に用いる素材はポリエステル、ポリアミドなどの合成繊維、綿、麻レーヨンなどの天然繊維やセルロース系繊維など、通常、衣料用に用いられる繊維であり、特に限定されるものではない。
【００１０】
外面層には、単繊維繊度４デニール以下、総繊度３０〜８０デニールのマルチフィラメントを用いるものである。表面のタッチがソフトで布帛全体の風合いが柔らかく、目付が小さい裏地を得るために、単繊維繊度が３デニール以下、総繊度が３０〜５０デニールのマルチフィラメントを用いるのが好ましい。単繊維繊度の下限値は特に限定されないが、風合、品位、強度等の観点から０．０１デニール程度が好ましい。単繊維繊度が４デニールより大きくなると、風合いが硬くなり、裏地としての品位が保たれない問題がある。また、総繊度が３０デニールに満たないと製編が困難な上、へたりなどにより裏地としての品位を保つことができない問題がある。一方、８０デニールよりも大きくなると、風合いが硬くなり、目付が大きくなる問題がある。
【００１１】
さらに、嵩高加工糸や異収縮混繊糸などの捲縮を有する糸や、極細繊維を用いることは、表面のタッチがソフトになる観点から好ましい。
【００１２】
中間層は、単繊維繊度２〜３０デニール、総繊度１５〜３０デニールのフィラメントで形成するものである。
【００１３】
保温性および風合の観点から、単繊度繊度が２．５〜２０デニール、総繊度が２０〜３０デニールのフィラメントを用いるのは好ましい。
【００１４】
単繊度繊度が、２デニールに満たないと、布帛に厚みが保たれず、保温性を上げることができない問題がある。一方、単繊度繊度が３０デニールより大きくなると、風合いが硬くなり、目付が大きくなる問題がある。
【００１５】
さらに、総繊度が１５デニールに満たないと、製編性が悪い上、布帛に厚みが保たれず、保温性を上げることができない問題がある。一方、総繊度が３０デニールより大きくなると、風合いが硬くなり、目付が大きくなる問題がある。
【００１６】
本発明においては、着用の際に肌側からの水分の吸水性を向上させることと外観品位向上の観点から、裏地の外面層の構造を、一方の表面をフラット構造、他方の表面をメッシュ構造とすることが好ましい。
【００１７】
本発明の多層構造裏地においては、保温性および軽量感に富んだ裏地を得る観点から、厚さが１．５ｍｍ以上であり、かつ、目付が２５０ｇ／ｍ2 以下であるのが好ましい。
【００１８】
一般的に製編性が低下したり、へたりが発生するという理由から、厚みは５ｍｍ以下であるのが好ましい。また目付は強度低下やへたりが発生するという理由から、１００ｇ／ｍ2 以上であるのが好ましい。
【００１９】
また、保温指数が０．８ｃｌｏ以上であるのはより好ましい。
【００２０】
なお、本発明における保温指数とは、約２０℃の雰囲気温度を正確に測定してＴ0 とし、１０ｃｍ四方の４０℃の熱源上に測定サンプルを置き、熱源を４０℃に保つための消費電力Ｗ（ワット）を安定時から１分間測定し、下式に基づいて求めた値のことをいう。
【００２１】
保温指数＝［１／（０．１５５）］×［（４０−Ｔ0 ）／Ｗ］×（１０×１０）該保温指数はｃｌｏ値で示される。１ｃｌｏとは、気温２１℃、湿度５０％以下、気流１０ｃｍ／ｓｅｃの室内で安静にしている人が、快適でかつ平均皮膚温３３℃を維持できるような衣服内の保温力と定義され、０．１８℃／（ｋｃａｌ・ｈｒ・ｍ2 ）で表される。
【００２２】
厚さが１．５ｍｍ以下であると、目的とする保温性が得られず、さらに、目付が２５０ｇ／ｍ2より大きくなると軽量感が損なわれる。本発明の多層構造裏地は、ダブルラッセル編機を用いて編成することができる。編成後、リラックス、染色などの後工程を通常の方法で行い、本発明の多層構造裏地を得ることができる。後加工において、吸水加工、抗菌加工、消臭加工などの機能性加工を付与することは、何等問題はなく、むしろ好ましい。
【００２３】
【実施例】
［実施例１］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００２４】
フラット構造側には５０デニール、１８フィラメントのポリエステルマルチフィラメントを使用した。
【００２５】
また、メッシュ構造側には、細化可能型複合フィラメントとして、５０デニール９フィラメントの海島型複合ポリエステルフィラメントを使用した。この糸は、後加工時に細化（脱海）処理することで４５デニール６３０フィラメントのポリエステルマルチフィラメントを得ることができる。
【００２６】
中間層には、単糸繊度２０デニールのポリエステルモノフィラメントを使用した。
【００２７】
得られた生機を、リラックス精練処理、アルカリによる細化処理、染色、仕上セットの加工をして、３０ウェール／ｉｎ、４５コース／ｉｎの仕上編地を得た。
【００２８】
得られた編地は、保温性に優れ、表面のタッチがソフトで風合いの柔らかい裏地であった。
【００２９】
表１に、評価測定結果を示す。
【００３０】
【表１】
0003856348.tif 000002
［実施例２］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００３１】
フラット構造側には５０デニール、１８フィラメントのポリエステルマルチフィラメントを使用した。
【００３２】
また、メッシュ構造側には、７５デニール３６フィラメントの異収縮混繊のポリエステルマルチフィラメントを使用した。
【００３３】
中間層には、単糸繊度３０デニール１２フィラメントのポリエステルマルチフィラメントを使用した。
【００３４】
得られた生機を、リラックス精練処理、染色、仕上セットの加工をして、３０ウェール／ｉｎ、４５コース／ｉｎの仕上編地を得た。
【００３５】
得られた編地は、保温性に優れ、表面のタッチがソフトで風合いの柔らかい裏地であった。
【００３６】
評価測定結果を併せて表１に示す。
【００３７】
［比較例１］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００３８】
フラット構造側には７５デニール、３６フィラメントのポリエステルマルチフィラメントを使用した。
【００３９】
また、メッシュ構造側には、１００デニール４８フィラメントのポリエステルマルチフィラメントを使用した。
【００４０】
中間層には、単糸繊度２０デニールのポリエステルモノフィラメントを使用した。
【００４１】
得られた生機を、リラックス精練処理、染色、仕上セットの加工をして、３０ウェール／ｉｎ、４５コース／ｉｎの仕上編地を得た。
【００４２】
得られた編地は、軽量感がない上、風合いが硬く、裏地としての品位が保たれていなかった。
【００４３】
評価測定結果を併せて表１に示す。
【００４４】
［比較例２］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００４５】
フラット構造側には５０デニール、１８フィラメントのポリエステルマルチフィラメントを使用した。
【００４６】
また、メッシュ構造側には、７５デニール３６フィラメントのポリエステルマルチフィラメントを使用した。
【００４７】
中間層には、単糸繊度３０デニール３６フィラメントのポリエステル嵩高加工糸マルチフィラメントを使用した。
【００４８】
得られた生機を、リラックス精練処理、染色、仕上セットの加工をして、３０ウェール／ｉｎ、４５コース／ｉｎの仕上編地を得た。
【００４９】
得られた編地は、厚みがなく、保温性は悪かった。
【００５０】
評価測定結果を併せて表１に示す。
【００５１】
［比較例３］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００５２】
フラット構造側には７５デニール、７２フィラメントのポリエステルマルチフィラメントを使用した。
【００５３】
また、メッシュ構造側には、７５デニール７２フィラメントのポリエステルマルチフィラメントを使用した。
【００５４】
中間層には、単糸繊度４０デニールのポリエステルモノフィラメントを使用した。
【００５５】
得られた生機を、リラックス精練処理、染色、仕上セットの加工をして、３０ウェール／ｉｎ、４５コース／ｉｎの仕上編地を得た。
【００５６】
得られた編地は、軽量感がない上、風合いが硬く、裏地としての品位が保たれていなかった。
【００５７】
表１に、評価測定結果を併せて表１に示す。
【００６５】
［比較例４］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００６６】
フラット構造側には５０デニール、１８フィラメントのポリエステルマルチフィラメントを使用した。
【００６７】
また、メッシュ構造側には、２０デニール６フィラメントのポリエステルマルチフィラメントを使用した。
【００６８】
中間層には、単糸繊度２０デニールのポリエステルモノフィラメントを使用した。
【００６９】
得られた生機を、リラックス精練処理、染色、仕上セットの加工をして、３０ウェール／ｉｎ、４５コース／ｉｎの仕上編地を得た。
【００７０】
この編地は製編性が悪く、得られた編地はへたりがあり、裏地としての品位が保たれていなかった。
【００７１】
評価測定結果を併せて表１に示す。
【００７２】
［比較例５］
ダブルラッセル２２Ｇ編機を用い、図１に示す組織図に従って、一方の表面をフラット構造、他方の表面をメッシュ構造とする３層構造の編地を、４１ウェール／ｉｎ、４２コース／ｉｎで編成した。
【００７３】
フラット構造側には５０デニール、１８フィラメントのポリエステルマルチフィラメントを使用した。
【００７４】
また、メッシュ構造側には、７５デニール３６フィラメントのポリエステルマルチフィラメントを使用した。
【００７５】
中間層には、単糸繊度１２デニールのポリエステルモノフィラメントを使用した。
【００７６】
得られた生機を、リラックス精練処理、染色、仕上セットの加工をして、３０ウェール／ｉｎ、４５コース／ｉｎの仕上編地を得た。
【００７７】
得られた編地は、厚みがなく、保温性は悪かった。
【００７８】
評価測定結果を併せて表１に示す。
【００７９】
【発明の効果】
本発明の多層構造裏地は、保温性に優れ、かつ、軽量であるためスポーツウェアーや防寒ブルゾンなど、保温性を必要とする衣料の裏地として利用することができる。
【図面の簡単な説明】
【図１】本発明の多層構造裏地の組織の一例をモデル的に示す概略図である。
【符号の説明】
Ｌ１、Ｌ２：メッシュ状編地を構成する糸条
Ｌ３、Ｌ４：連結糸条
Ｌ５、Ｌ６：平編みを構成する糸条
【図１】
0003856348.tif 000003